(57)【特許請求の範囲】
【請求項１】
親水性の有機溶剤中で、アルコキシシリル基含有ラジカル重合性不飽和モノマー（ａ）、水酸基含有ラジカル重合性不飽和モノマー（ｂ）、カルボキシル基含有ラジカル重合性不飽和モノマー（ｃ）、その他のラジカル重合性不飽和モノマー（ｄ）を溶液重合し、さらに中和剤、水を加えて得られるコロイダルディスパージョン（Ｉ）及び撥水剤（Ａ）を必須成分として含有するシーラー組成物であって、該撥水剤（Ａ）が珪酸カリウムであり、該コロイダルディスパージョン（Ｉ）を構成するモノマーの固形分の総合計に対して、アルコキシシリル基含有ラジカル重合性不飽和モノマー（ａ）が３〜１０重量％の範囲、水酸基含有ラジカル重合性不飽和モノマー（ｂ）が５〜３０％の範囲、カルボキシル基含有ラジカル重合性不飽和モノマー（ｃ）が３〜１５％の範囲、その他のラジカル重合性不飽和モノマー（ｄ）が４５〜８９％の範囲であることを特徴とする無機建材木口用シーラー組成物。
【請求項２】
無機建材の木口に、請求項１に記載のシーラー組成物を塗布することを特徴とする塗膜形成方法。
【請求項３】
無機建材の木口に、順次、撥水剤（Ａ）を塗布して乾燥し、親水性の有機溶剤中で、アルコキシシリル基含有ラジカル重合性不飽和モノマー（ａ）、水酸基含有ラジカル重合性不飽和モノマー（ｂ）、カルボキシル基含有ラジカル重合性不飽和モノマー（ｃ）、その他のラジカル重合性不飽和モノマー（ｄ）を溶液重合し、さらに中和剤、水を加えて得られるコロイダルディスパージョン（Ｉ）を含有するシーラー組成物を塗装して乾燥し、次いで着色プライマーを塗装して乾燥することよりなり、該撥水剤（Ａ）が珪酸カリウムであり、該コロイダルディスパージョン（Ｉ）を構成するモノマーの固形分の総合計に対して、アルコキシシリル基含有ラジカル重合性不飽和モノマー（ａ）が３〜１０重量％の範囲、水酸基含有ラジカル重合性不飽和モノマー（ｂ）が５〜３０％の範囲、カルボキシル基含有ラジカル重合性不飽和モノマー（ｃ）が３〜１５％の範囲、その他のラジカル重合性不飽和モノマー（ｄ）が４５〜８９％の範囲にあることを特徴とする塗膜形成方法。
【発明の詳細な説明】
【０００１】
【発明の属する技術分野】
本発明は、軽量住宅基材等の多孔質無機建材の木口における耐透水性、付着性、強度を向上し、環境を考慮した水性の無機建材木口用のシーラー組成物、及び塗膜形成方法に関する。
【０００２】
【従来の技術及びその課題】
従来から、プレハブなどの住宅建築の外壁材として軽量気泡コンクリートパネル等の多孔質無機建材が用いられている。このような多孔質無機建材は、内部に多数の気泡を有し、軽量で取り扱いが良好である上、断熱性や遮音性が高いなど、外壁材として機能的に優れたものである。しかし、多孔質無機建材は、多数の気孔がある関係から雨などが材料中へ染み込みが生じ易く、耐久性を損なう原因となっている。
【０００３】
このような無機建材は、建築材料、土木材料、工業材料として使われており、詳細には、石綿セメント板、木片セメント板、パルプセメント板、軽量気泡コンクリート板、珪酸カルシウム板などがあり、最近、住宅用などに使われている。上記の材質を使った外壁板や瓦等の無機建材は、住宅の施工性を向上させるために軽量化の傾向にあり、その影響として基材の脆弱さが問題となっている。特に、図１で示される木口やデザインを目的とした溝切削部は、表面が平滑であるため塗膜の付着性が著しく悪い。
【０００４】
上記問題への対策として、有機溶剤型のシーラー組成物や、水性のエポキシ樹脂エマルション型塗料組成物が無機建材表面や木口に塗布されている。例えば、有機溶剤型のシーラー組成物は、無機建材の表層部（表面から素材内部中央に至る範囲、または素材全体）に浸透し、架橋（固化）することによって、無機建材に対する高い補強効果や付着効果を上げていた。しかし該塗料組成物は有機溶剤を使用するため、環境面からＶＯＣ（Volatile  Organic  Compound：揮発性有機化合物）規制、ＩＳＯ１４００１のような環境保全対応、また水に比べてコストアップになるなどの面から好ましいものではなかった。
【０００５】
また、水性のエポキシ樹脂エマルション型塗料組成物は、有機溶剤型のシーラーと比べ、素材の補強効果や付着性が劣ることや、２液を混合する手間やポットライフがあることなどの問題点があった。
【０００６】
【課題を解決するための手段】
本発明者等は、上記問題を考慮し鋭意研究を重ねた結果、建築材料、土木材料、工業材料として使われている無機建材用に、特にその木口におけるシーラー組成物としてコロイダルディスパージョンや、さらにはコロイダルディスパージョンに撥水剤を添加し、又は撥水剤を塗布しシーラー組成物を塗布することによって、上記問題点を解決できることを見出し本発明を完成するに至った。
【０００７】
即ち、本発明は、
１．親水性の有機溶剤中で、アルコキシシリル基含有ラジカル重合性不飽和モノマー（ａ）、水酸基含有ラジカル重合性不飽和モノマー（ｂ）、カルボキシル基含有ラジカル重合性不飽和モノマー（ｃ）、その他のラジカル重合性不飽和モノマー（ｄ）を溶液重合し、さらに中和剤、水を加えて得られるコロイダルディスパージョン（Ｉ）を含有する無機建材木口用のシーラー組成物、
２．コロイダルディスパージョン（Ｉ）を構成するモノマーの固形分の総合計に対して、アルコキシシリル基含有ラジカル重合性不飽和モノマー（ａ）が３〜１０重量％の範囲、水酸基含有ラジカル重合性不飽和モノマー（ｂ）が５〜３０％の範囲、カルボキシル基含有ラジカル重合性不飽和モノマー（ｃ）が３〜１５％の範囲、その他のラジカル重合性不飽和モノマー（ｄ）が４５〜８９％の範囲である１項に記載の無機建材木口用のシーラー組成物、
３．シーラー組成物が、撥水剤（Ａ）を含有する１項又は２項に記載の無機建材木口用のシーラー組成物、
４．撥水剤（Ａ）が、ｘＭ２Ｏ・ｙＳｉＯ２で表される珪酸塩を含有する３項に記載の無機建材木口用のシーラー組成物、
５．珪酸塩が、珪酸カリウムである４項に記載のシーラー組成物。
６．撥水剤（Ａ）が、ジメチルシロキサン誘導体であることを特徴とする３項乃至５項のいずれか１項に記載の無機建材木口用のシーラー組成物。
７．撥水剤（Ａ）が、パラフィン系ワックスであることを特徴とする請求項３乃至６のいずれか１項に記載の無機建材木口用のシーラー組成物。
８．コロイダルディスパージョン（I）の粒子径が、１０〜８０ｎｍの範囲である１項乃至７項のいずれか１項に記載の無機建材木口用のシーラー組成物。
９．無機建材の木口に、１項乃至８項のいずれか１項に記載のシーラー組成物を塗布する塗膜形成方法、
１０．無機建材の木口に、請求項４乃至８のいずれか１項に記載の撥水剤（Ａ）を塗布した後、さらに１項乃至９項のいずれか１項に記載のシーラー組成物を塗布する塗膜形成方法、
に関する。
【０００８】
【発明の実施の形態】
本発明の塗膜形成方法で使用するコロイダルディスパージョン（I）、及び撥水剤（Ａ）について詳細に説明する。
【０００９】
コロイダルディスパージョン（I）：
コロイダルディスパージョン（I）は、親水性の有機溶剤中で以下に示すモノマーを溶液重合したのち、中和剤および水を配合することによって得られる。親水性の有機溶剤を用いることによって水と容易に混ざり合うことから、環境面を考慮した水性液として用いることができる。
【００１０】
アルコキシシリル基含有ラジカル重合性不飽和モノマー（ａ）としては、γ−アクリロキシプロピルトリメトキシシラン、γ−メタアクリロキシプロピルメチルジメトキシシラン、γ−アクリロキシプロピルメチルジメトキシシラン、γ−メタアクリロキシプロピルトリメトキシシラン、γ−アクリロキシプロピルメチルジメトキシシラン、γ−メタアクリロキシプロピルメチルジメトキシシラン、ビニルトリメトキシシラン、ビニルトリエトキシシラン、ビニルトリイソプロポキシシラン等が挙げられる。
【００１１】
アルコキシシリル基含有ラジカル重合性不飽和モノマー（ａ）は、コロイダルディスパージョン（Ｉ）を構成するモノマーの固形分総合計量に対して、３〜１０重量％の範囲であることが好ましい。３重量％未満になると基材との付着性が劣り、１０％を越えるとになると貯蔵性が悪くなる。
【００１２】
水酸基含有ラジカル重合性不飽和モノマー（ｂ）は、例えば、ヒドロキシエチル（メタ）アクリレート、ヒドロキシプロピルアクリレートなどのアクリル酸またはメタクリル酸と炭素数２〜１０のグリコール類とのモノエステル類などが挙げられ、これらは１種または２種以上が使用できる。
【００１３】
水酸基含有ラジカル重合性不飽和モノマー（ｂ）は、コロイダルディスパージョン（I）を構成するモノマーの固形分総合計量に対して、５〜３０重量％の範囲であることが好ましい。５重量％未満になると水分散性が劣り、３０重量％を越えると耐水性が悪くなる。
【００１４】
カルボキシル基含有ラジカル重合性不飽和モノマー（ｃ）は、例えばアクリル酸、メタクリル酸、クロトン酸、マレイン酸、フマル酸、イタコン酸およびこのうちジカルボン酸のハーフモノアルキル（炭素数１〜１０が適している）エステル化物などが挙げられ、これらは１種または２種以上が使用できる。
【００１５】
カルボキシル基含有ラジカル重合性不飽和モノマー（ｃ）は、コロイダルディスパージョン（I）を構成するモノマーの固形分総合計量に対して３〜１５重量％の範囲であることが好ましい。３重量％未満になると水分散性が劣り、１５％を越えると耐水性が悪くなる。
【００１６】
その他のラジカル重合性不飽和モノマー（ｄ）は、上記モノマーと共重合できるものであれば特に制限なく用いることが出来る。具体的には、メチルアクリレート、メチルメタクリレート、エチルアクリレート、エチルメタクリレート、プロピルアクリレート、プロピルメタクリレート、ブチルアクリレート、ブチルメタクリレート、ペンチルアクリレート、ペンチルメタクリレート、ヘキシルアクリレート、ヘキシルメタクリレート、２−エチルヘキシルアクリレート、２−エチルヘキシルメタクリレート、ラウリルアクリレートおよびラウリルメタクリレートなどのアクリル酸またはメタクリル酸の炭素数１〜２４のモノアルコール類とのモノエステル類、グリシジルアクリレートおよびグリシジル基を含有するラジカル重合性不飽和モノマー、アクリロニトリル、アクリルアミド、Ｎ−メチルアクリルアミド、Ｎ−メチロールアクリルアミド、Ｎ−ブトキシメチルアクリルアミドおよびジメチルアミノエチルメタクリレートなどの含窒素ラジカル重合性不飽和モノマー、スチレン、フェニルエチル（メタ）アクリレート、酢酸ビニル、塩化ビニル、２−ヒドロキシエチル（メタ）アクリレートとカプロラクトンとの付加生成物、（例えば、ダイセル化学工業株式会社製の商品名として、プラクセルＦＡ、プラクセルＦＭ２、プラクセルＦＭ３等のＦＭシリーズ）などが挙げられ。これらは単独、もしくは２種以上の組み合わせで使用することができる。他にアリルメタクリレート、１，６−ヘキサンジオールジアクリレート等の架橋性モノマーと重合してもよい。
【００１７】
また、ジメチルアミノプロピルメタクリルアミドの塩化ミチル塩、ジメチルアミノプロピルメタクリルアミドの酢酸塩などのカチオン性モノマーを使用すれば、アルコキシシリル基含有ラジカル重合性不飽和モノマー（ａ）の水中での安定性を向上させることができる。
【００１８】
上記、モノマーは、親水性の有機溶剤中で重合される。このような親水性の有機溶剤として、例えば、アセトン、メタノール、エタノール、２−プロパノール、１−プロパノール、ジオキサン、エチレングリコール、プロピレングリコール、グリセリン、メチルカルビトール、エチルカルビロール、ブチルカルビトール、メチルセロソルブ、エチルセロソルブ、ブチルセロソルブ、ブチルカルビトールアセテート、ブチルプロピレングリコール、ブチルプロピレングリコール、ブチルプロピレンジグリコール等が挙げられる。これらは単独、又は２種以上併せて用いることができる。
【００１９】
重合開始剤としては、有機過酸化物、例えば、ベンゾイルパーオキサイド，ｔ−ブチルハイドロパーオキサイド，ｔ−ブチルペロキシイソブチレート，ｔ−ブチルペロキシ（２−エチルヘキサノエート），ｔ−ブチルペロキシピバレート，ｔ−ブチルペロキシネオデカエート，クミルペロキシオキトエート，クミルペロキシネオヘキサノエート，クミルペロキシネオデカノエート，ｔ−ヘキシルペロキシネオヘキサノエート，ｔ−ヘキシルペロキシネオデカノエート等があげられる。また、２，２′−アゾビスイソブチロニトリル、２，２′−アゾビス（２−シクロプロピルプロピオニトリル）等が挙げられ。これらは単独でもしくは２種以上併せて用いられる。上記重合開始剤の配合量は、全モノマーの固形分総合計量に対して０．５〜２重量％に用いるすることが好ましい。
【００２０】
このように得られたラジカル重合体の有機溶剤溶液に、中和剤および水を配合することでコロイダルディスパージョン（I）を製造することができる。
【００２１】
中和剤としては、アンモニア、エチルアミン、プロピルアミン、ブチルアミン、ベンジルアミン、モノエタノールアミン、ネオペンタノールアミン、２−アミノプロパノール、３−アミノプロパノールなどの第１級モノアミン；ジエチルアミン、ジエタノールアミン、ジ−ｎ−またはジ−iso −プロパノールアミン、Ｎ−メチルエタノールアミン、Ｎ−エチルエタノールアミンなどの第２級モノアミン；ジメチルエタノールアミン、トリメチルアミン、トリエチルアミン、トリイソプロピルアミン、メチルジエタノールアミン、ジメチルアミノエタノールなどの第３級モノアミン；ジエチレントリアミン、ヒドロキシエチルアミノエチルアミン、エチルアミノエチルアミン、メチルアミノプロピルアミンなどのポリアミントリエチルアミンなどのアミン類、水酸化ナトリウム、水酸化カリウムなどの無機アルカリ類などを挙げることが出来る。これらの中和剤は１個又は２個以上併用して使用することができる。
【００２２】
このようなコロイダルディスパージョン（I）の平均粒径（注１）は、５〜１００ｎｍ、好ましくは１０〜８０ｎｍである。（注１）平均粒径は、コールター社製、ナノサイザーN−４を用いて測定した。
【００２３】
このようなコロイダルディスパージョン（I）を含むシーラー組成物を無機建材の木口に塗布することによって、耐水性、付着性に優れ、無機建材の強度を向上することができる。
【００２４】
撥水剤（Ａ）：  無機建材の木口に、コロイダルディスパージョン（I）、を塗布することによって耐水性、付着性、強度が向上するが、さらに１．コロイダルディスパージョン（I）に撥水剤（Ａ）を添加し、（この場合、混じり合わない場合は、乳化剤を添加し水分散する場合がある）無機建材の木口に塗布する塗膜形成方法、または、２．無機建材の木口に撥水剤（Ａ）を塗布し、さらにその上にコロイダルディスパージョン（I）を無機建材の木口に塗布する塗膜形成方法等の塗膜形成方法も可能である。
【００２５】
ここで撥水剤（Ａ）は、塗膜に浸透しようとする水を撥水する効果を持つものであればよく、水系へ混合した場合の安定性や上塗りの耐ハジキ性などを考慮して以下、１〜３のようなものが挙げられる。
【００２６】
１．ｘＭ２Ｏ・ｙＳｉＯ２で表される珪酸塩
Ｍの金属にはＡｌ、Ｆｅ、Ｃａ、Ｍｇ、Ｎａ、Ｋなどがあり、この中でも珪酸カリウムが好ましい。
【００２７】
２．ジメチルシロキサン誘導体
商品名としては、ＫＦ６００１、ＫＦ６００２、ＫＦ３９３、Ｘ−２２−１６３Ａ、Ｘ−２２−４０１５（以上、信越化学社製）、ＦＺ−４６４０、ＦＺ−４６４５、ＦＺ−４６５８、ＦＺ−４６０２，ＦＺ−３１５，ＬＥ−９３００（以上、日本ユニカー社製）、ＴＳＦ４４４０、ＴＳＦ４４４５、ＴＳＦ４４５２、ＴＳＦ４４４６、ＹＭＲ７２１２（以上、ＧＥ東芝シリコーン社製）などが挙げられるが、これらに限ったことではない。
【００２８】
３．パラフィン系ワックス
商品名としては、スリップエイドＳＬ−３００、スリップエイドＳＬ−４０４（以上、サンノプコ社製）、ＳＮワックス３２０、ハイテックＥ−４３３Ｎ（東邦化学工業社製）、ダイヤプルーフＧＹ（三菱化学社製）ケミパールＷ−９５０（三井石油化学工業社製）などが挙げられるが、これらに限ったことではない。上記のような、エマルション（I）、及びコロイダルデスパージョン（II）、さらには撥水剤（Ａ）とともに塗布される無機建材は、建築材料、土木材料、工業材料として使われており、特に制限無しに本発明品を、例えば、珪酸カルシウム板、石綿セメント板、木片セメント板、パルプセメント板、軽量気泡コンクリート板等の建築材料、構造材料、土木材料、あるいは工業材料として使用されている無機建材の木口に下地処理剤のシーラー組成物として用いることができる。
【００２９】
このような無機建材は、オートクレーブ養生を行う場合と行わない場合があるが、本発明ののシーラー組成物は、オートクレーブ養生の有無にかかわらず使用することができる。ここでオートクレーブ養生を行わない場合は、１次養生の後に塗布。オートクレーブ養生を行う場合は、オートクレーブ養生の後に塗布するのが好ましい。
【００３０】
本発明で用いるシーラー組成物は、必要に応じて着色剤、充填剤、反応性界面活性剤、コロイダルシリカ、樹脂、他のエマルション、有機溶剤、硬化触媒、艶消し剤、顔料分散剤、防腐剤、流動調整剤、消泡剤等を配合することができる。
【００３１】
塗装手段としては、従来から公知の塗装手段、例えば、ローラー、刷毛、スプレー、浸漬、フローコーター（カーテンフローコーター）等の方法で塗装する。
【００３２】
塗布量としては、固形分で５ｇ／ｍ２〜５０ｇ／ｍ２の範囲が好ましい。塗布量が５ｇ／ｍ２未満になると含浸する範囲が無機建材の表面層となり、強度アップに効果が少ない。また塗布量が５０ｇ／ｍ２を越えると、塗液が基材表面に塗膜を形成し上塗り塗料の付着を阻害する。
【００３３】
塗布されたコロイダルディスパージョン（I）の乾燥は、室温では、乾燥時間として約１分〜３０分、加熱を施す場合には、約５０〜２００℃の加熱温度では約３秒間〜５分間で充分と考える。また本発明のシーラー組成物を塗付後、直ぐに着色上塗りプライマーを塗り重ねる事も可能である。
【００３４】
無機建材用のシーラー組成物の塗布工程としては、以下の（１）〜（４）の方法により出荷されるのが主なものであるが、これらに限ったことではない。
【００３５】
（１）：無機建材の一般平面部、木口、溝切削部などにシーラー組成物を塗布して固化させる塗膜形成方法、
（２）：無機建材の一般平面部、木口、溝切削部などに撥水剤を塗布した後、シーラー組成物をその上に塗布して固化させる塗膜形成方法、
（３）：無機建材の一般平面部、木口、溝切削部などに、上記（１）又は（２）を塗布した後、さらに着色プライマーを塗装して乾燥する塗膜形成方法、
（４）：無機建材の一般平面部、木口、溝切削部などに、上記（１）又は（２）を塗布した後、着色プライマーを塗装して乾燥し、さらに上塗り塗料を塗装して乾燥する塗膜形成方法、
等がある。
【００３６】
上記、着色プライマーは、従来から公知のプライマーを特に制限なしに使用することができ、例えば、着色プライマーは、アクリル樹脂系の他に、ウレタン樹脂系、塩化ビニル樹脂系、繊維素樹脂系、シリコーン系樹脂、ポリエステル系樹脂、アルキド系樹脂、フッ素樹脂系及びこれらの２種以上の変性樹脂やブレンド樹脂等を使用することができる。
【００３７】
また、着色プライマーとしてはラッカータイプもしくは架橋タイプのものいずれにおいても使用することができる。水性、有機溶剤系、無溶剤系のいずれの塗料形態であっても構わない。
【００３８】
着色プライマーは、上記した樹脂をそのままで使用することもできるが、通常は必要に応じて着色顔料、体質顔料、有機溶剤、水溶性樹脂、コロイダルディスパージョン、可塑剤、消泡剤、分散剤、増粘剤、表面張力調整剤、沈降防止剤、造膜助剤、防腐剤、コロイダルシリカ、加水分解性シラン基及び／又はヒドロキシシラン基含有化合物などを配合して使用する。上記した顔料としては、チタン白、バリタ、タルク、タンカル、マイカ、赤錆、オーカー、カーボンブラックなど特に制限なく使用できる。
【００３９】
上塗り塗料は、従来から公知の上塗り塗料を特に制限なしに使用することができる。着色上塗り塗料としては、例えば、アクリル樹脂系、ウレタン樹脂系、塩化ビニル樹脂系、繊維素樹脂系、シリコーン系樹脂、ポリエステル系樹脂、アルキド系樹脂、フッ素樹脂系及びこれらの２種以上の変性樹脂やブレンド樹脂等を使用することができる。また、上塗り塗料はラッカータイプもしくは架橋タイプのものいずれのものも使用することができる。
【００４０】
上塗り塗料としては上記樹脂系の塗料を顔料化した塗料を塗布する場合と、さらにその上に顔料の入らないクリア塗料を塗布する場合があるが、何れの場合でもシーラー組成物を下塗りとして使用することができる。また、上塗り塗料は水性、有機溶剤系、無溶剤系のいずれの塗料形態であっても構わない。
【００４１】
上記、着色プライマー及び上塗り塗料の塗装手段としては、従来から公知の塗装手段、例えば、ローラー、刷毛、スプレー、浸漬、フローコーター（カーテンフローコーター）等の方法で塗装することができる。乾燥設備は、例えば、熱風電気乾燥炉、熱風ガス乾燥炉、ジェットヒーターなどで、雰囲気温度５０〜２００℃で３０秒〜２０分程度乾燥させるのがよい。
【００４２】
【発明の効果】
住宅用などに使われている無機建材を使った外壁板や瓦等は、その施工性を上げるために軽量化される傾向にあり、その為、基材自体の脆弱さが問題となっている。その木口部やデザインを目的とした溝切削部は、表面が平滑であるためシーラー等の塗膜の付着性が著しく悪いが、本発明のシーラー組成物（場合によっては、撥水剤をシーラー組成物に添加するか、前もって基材に塗布をする）を塗布することによって、従来からの有機溶剤型のシーラーに比べ、水性であることから環境面を配慮した、耐透水性、付着性が良好なシーラー組成物を見出すことができた。またシーラー組成物に撥水剤を添加した場合や、あらかじめ撥水剤を基材に塗布しておき、さらにシーラー組成物を塗布した場合は、基材に撥水剤が含浸する効果により、無機建材への水の浸透防止による補強効果や、次に塗装される着色プライマー、上塗り塗料等の付着性向上にも寄与することがわかり、住宅建材に使われる無機建材の強度向上に寄与することがわかった。
【００４３】
【実施例】
実施例を挙げて本発明を詳細に説明する。本発明はこれによって限定されるものではない。尚、「％」は「重量％」を示す。
【００４４】
シーラー組成物Ｎｏ．１の製造例
攪拌器、還流冷却器、滴下ロート、温度計を備えた四つ口フラスコにエチレングリコールモノブチルエーテル１００部を仕込んだ後、窒素ガスを吹き込みながら攪拌下に８０℃まで昇温した。その後、ｎ−ブチルメタクリレート  ３５部、２−エチルヘキシルアクリレート  ４０部、３−メタクリロキシプロピルトリメトキシシラン ５部、ヒドロキシエチルメタクリレート １０部、アクリル酸 １０部からなる重合性単量体混合物にアゾビスイソブチロニトリル ２．５部を溶解した混合物を２時間にわたって均一に滴下した。その後、さらに８０℃で２時間反応した。冷却後２５％のアンモニア水を１２部添加し、さらに水を２８５．５部加えてシーラー組成物Ｎｏ．１を得た。
【００４５】
シーラー組成物Ｎｏ．２〜Ｎｏ．１２の製造例
モノマー組成を表１に示すものに変更した以外は、シーラー組成物Ｎｏ．１の製造例と同様にしてシーラー組成物Ｎｏ．２〜Ｎｏ．１２を得た。
【００４６】
【表１】
0004072328.tif 000002
【００４７】
シーラー組成物Ｎｏ．１３の製造例
シーラー組成物Ｎｏ．１  ９０ｇに、２０％珪酸カリウム水溶液１０ｇを加えて攪拌し、シーラー組成物Ｎｏ．１３を得た。
【００４８】
シーラー組成物Ｎｏ．１４〜Ｎｏ．１６の製造例
シーラー組成物と撥水剤の組み合わせ、及び配合内容を表２に示すものに変更した以外は、シーラー組成物Ｎｏ．１３と同様にしてシーラー組成物  Ｎｏ．１４〜Ｎｏ．１６を得た。
【００４９】
【表２】
0004072328.tif 000003
【００５０】
（注２）ＴＳＦ４４４５：ＧＥ東芝シリコーン社製ポリエーテル変性ジメチルシロキサン誘導体
（注３）ＬＥ−９３００：日本ユニカー社製エポキシ変性ジメチルシロキサン誘導体
（注４）ダイヤプルーフＧＸ：大日本色材工業社パラフィン系ワックスエマルション。
【００５１】
無機建材板の作成
ポルトランドセメント６０部、けい砂５０部、パルプ繊維５部、セピオライト３部、カーボンブラック１部、水１２０部からなる組成物を抄造法で板状にし、次いでプレス成形、オートクレーブ養生して無機建材板を作成した。
【００５２】
実施例１
上記、無機建材板の木口にシーラー組成物Ｎｏ．１を１００ｇ／ｍ２塗布して乾燥したのち、ＩＭコート３１００シーラー（アクリルエマルション系エナメル塗料）を塗布、乾燥して試験板を作成した。この試験板を用いて下記試験を行った。
【００５３】
実施例２
上記、無機建材板の木口に１０％珪酸カリウム水溶液を５０ｇ／ｍ２塗布した。その上にシーラー組成物Ｎｏ．１を１００ｇ／ｍ２塗布して乾燥したのち、ＩＭコート３１００シーラー（アクリルエマルション系エナメル塗料）を塗布、乾燥して試験板を作成した。この試験板を用いて下記試験を行った。
【００５４】
実施例３〜１４、及び比較例１〜８
シーラー組成物、及び撥水剤を表３（実施例）、表４（比較例）に示すものに変更した以外は、実施例１、実施例２と同様にして試験板を作成した。
【００５５】
【表３】
0004072328.tif 000004
【００５６】
（注５）ＴＳＦ４４４５：ＴＳＦ４４４５を水で１０倍に希釈して、表記の重量部を添加した。
【００５７】
（注６）ＬＥ−９３００：ＬＥ−９３００を水で５倍に希釈して、表記の重量部を添加した。
【００５８】
（注７）ダイヤプルーフＧＸ：ダイヤプルーフＧＸを水で５倍に希釈して、表記の重量部を添加した。
【表４】
0004072328.tif 000005
【００５９】
（注８）ヨドソールＡＤ５７（日本ＮＳＣ社製、商品名、アクリルエマルション）を水で２０％に希釈して用いた。
【００６０】
（注９）２液エポキシエマルション：エポルジョンＥＡ−７／エポルジョンＥＢ−１／水＝１０部／１０部／８０部を混合し、十分に攪拌したもの。
【００６１】
上記、試験板を用い試験に供した。その結果を表５に示す。
【表５】
0004072328.tif 000006
【００６２】
（注１０）基材補強性：試験板の木口面にカッターナイフでクロスカットをいれて、ガムテープを貼り付けて剥離した
○は、 異常のないもの
△は、基材の一部がガムテープについてくる
×は、基材のほとんどが、ガムテープについてくる。
【００６３】
（注１１）塗膜密着性：試験板の木口面にカッターナイフでクロスカットをいれて、セロテープを貼り付けて剥離した。
○は、異常のないもの
△は、塗膜の一部が剥離したもの
×は、塗膜が剥離したもの。
【００６４】
（注１２）耐水性：試験板を６０℃の温水に７日間浸漬したのち、試験板の木口面にカッターナイフでクロスカットをいれて、セロテープを貼り付けて剥離した
○は、異常のないもの
△は、塗膜の一部が剥離
×は、塗膜が剥離。
【００６５】
（注１３）耐凍害性：試験板を２０℃の水に２時間浸漬したあと−２０℃の気中に２時間放置した。このサイクルを１００回繰り返したのち、試験板の木口面にカッターナイフでクロスカットをいれて、セロテープを貼り付けて剥離した
○は、異常のないもの
△は、塗膜の一部が剥離したもの
×は、塗膜のほとんどが剥離
【００６６】
（注１４）ポットライフ：
○は、シーラー組成物の使用可能時間が２４時間以上
△は、シーラー組成物の使用可能時間が８時間以上２４時間未満
×は、シーラー組成物の使用可能時間が８時間未満
【００６７】
【図面の簡単な説明】
【図１】  住宅用外壁に用いられている無機建材である。
【符号の説明】
１．一般面
２．木口
３．溝切削面
【図１】
0004072328.tif 000007